【手続補正書】
【提出日】平成17年11月24日(2005.11.24)
【手続補正１】
【補正対象書類名】明細書
【補正対象項目名】特許請求の範囲
【補正方法】変更
【補正の内容】
【特許請求の範囲】
【請求項１】  難燃性強化組成物であって、
成分Ａと成分Ｂとを含むポリフェニレンエーテル樹脂のブレンドであって、成分Ａが、２５℃のクロロホルム中で測定して０．３ｄｌ／ｇ以上の固有粘度を有するポリフェニレンエーテル樹脂を含むものであり、成分Ｂが、反応溶液から固形塊として回収して所望の大きさに造粒もしくはペレット化したもの又は反応溶液から１００μｍを超える平均粒経の凝集体として回収したもので、２５℃のクロロホルム中で測定して０．２５ｄｌ／ｇ未満の固有粘度を有するポリフェニレンエーテル樹脂を含むものであるブレンド、
組成物の７〜２０重量％の難燃剤、及び
組成物全体の重量を基準にして３〜３０重量％のガラス繊維
を含んでなる難燃性強化組成物。
【請求項２】  成分Ａのポリフェニレンエーテル樹脂と成分Ｂのポリフェニレンエーテル樹脂の重量比が５：１〜２０：１であり、組成物が成分Ｂのポリフェニレンエーテル樹脂を３０重量％以下含む、請求項１記載の組成物。
【請求項３】  成分Ｂのポリフェニレンエーテル樹脂が、ポリフェニレンエーテル樹脂の反応溶液からフィルム蒸発器で溶媒を蒸発させ、回収ＰＰＥ樹脂を冷却して固体を形成し、固体を造粒又はペレット化することにより固形塊として反応溶液から回収したものである、請求項１記載の組成物。
【請求項４】  成分Ｂのポリフェニレンエーテル樹脂が、ポリフェニレンエーテル樹脂の反応溶液からベント式押出機で溶媒を蒸発させるとともにポリフェニレンエーテル樹脂を押出し、押出ＰＰＥ樹脂を冷却して固体を形成し、固体を造粒又はペレット化することにより固形塊として反応溶液から回収したものである、請求項１記載の組成物。
【請求項５】  成分Ｂのポリフェニレンエーテル樹脂が２５℃のクロロホルム中で測定して０．１７ｄｌ／ｇ以下の固有粘度を有する、請求項１記載の組成物。
【請求項６】  成分Ｂのポリフェニレンエーテル樹脂が２５℃のクロロホルム中で測定して０．１５ｄｌ／ｇ以下の固有粘度を有する、請求項１記載の組成物。
【請求項７】  成分Ａ及びＢのポリフェニレンエーテル樹脂が、２，６−ジメチルフェノール及び２，３，６−トリメチルフェノールからなる群から選択されるモノマーから誘導されたものである、請求項１記載の組成物。
【請求項８】  さらに、ビニル芳香族樹脂、ポリアミド、ポリアリーレンスルフィド、ポリフタルアミド、ポリエーテルアミド及びポリエステルからなる群から選択される樹脂を含む、請求項１記載の組成物。
【請求項９】  さらに、ホモポリスチレン、スチレンコポリマー及びゴム変性ポリスチレンからなる群から選択されるビニル芳香族樹脂を含む、請求項７記載の組成物。
【請求項１０】  さらに、可塑剤、耐衝撃性改良剤、ドリップ抑制剤、充填材、導電性充填材、滑剤、着色剤、顔料、染料、帯電防止剤、安定剤及び流動性改良剤からなる群から選択される成分を含む、請求項１記載の組成物。
【請求項１１】  ５″×１／２″×１．５ｍｍの試験棒に成形し３／４″のバーナーの火炎上に吊したときに炎を上げて燃焼することがなくかつ１０秒より長く燃焼することがない、請求項１記載の組成物。
【請求項１２】  ＵＬ−９４のＶ０ランクとＡＳＴＭのＤ６４８で測定して１２１℃を超えるＨＤＴ値を示し、難燃剤がリン系難燃剤である、請求項１記載の組成物。
【請求項１３】  成分Ｂのポリフェニレンエーテル樹脂に含まれる不純物が０．００１重量％未満である、請求項１記載の組成物。
【請求項１４】  難燃性強化組成物であって、
成分Ａと成分Ｂとを含むポリフェニレンエーテル樹脂のブレンドであって、成分Ａが、２５℃のクロロホルム中で測定して０．３ｄｌ／ｇ以上の固有粘度を有するポリフェニレンエーテル樹脂を含むものであり、成分Ｂが、２５℃のクロロホルム中で測定して０．１７ｄｌ／ｇ未満の固有粘度を有し１００μｍを超える平均粒径を有するポリフェニレンエーテル樹脂を含むもので、組成物に含まれる成分Ｂのポリフェニレンエーテル樹脂量が３０重量％以下であるブレンド、
組成物の７〜２０重量％の難燃剤、及び
組成物全体の重量を基準にして３〜３０重量％のガラス繊維
を含んでなる難燃性強化組成物。
【請求項１５】  成分Ａのポリフェニレンエーテル樹脂と成分Ｂのポリフェニレンエーテル樹脂の重量比が５：１〜２０：１であり、組成物が成分Ｂのポリフェニレンエーテル樹脂を１〜２０重量％含む、請求項１４記載の組成物。
【請求項１６】  成分Ｂのポリフェニレンエーテル樹脂が、２５℃のクロロホルム中で測定して０．１５ｄｌ／ｇ以下の固有粘度を有していて、平均粒径が１００μｍを超える、請求項１４記載の組成物。
【請求項１７】  成分Ａ及びＢのポリフェニレンエーテル樹脂が、２，６−ジメチルフェノール及び２，３，６−トリメチルフェノールからなる群から選択されるモノマーから誘導されたものである、請求項１４記載の組成物。
【請求項１８】  さらに、ビニル芳香族樹脂、ポリアミド、ポリアリーレンスルフィド、ポリフタルアミド、ポリエーテルアミド及びポリエステルからなる群から選択される樹脂を含む、請求項１４記載の組成物。
【請求項１９】  さらに、ホモポリスチレン、スチレンコポリマー及びゴム変性ポリスチレンからなる群から選択されるビニル芳香族樹脂を含む、請求項１７記載の組成物。
【請求項２０】  さらに、可塑剤、耐衝撃性改良剤、ドリップ抑制剤、充填材、導電性充填材、強化剤、滑剤、着色剤、顔料、染料、帯電防止剤、安定剤及び流動性改良剤からなる群から選択される成分を含む、請求項１４記載の組成物。
【請求項２１】  ＵＬ−９４のＶ０ランクとＡＳＴＭのＤ６４８で測定して１４３℃を超えるＨＤＴ値を示し、難燃剤がリン系難燃剤である、請求項１４記載の組成物。
【請求項２２】  さらに、組成物全体の重量を基準にして０．２５〜３０重量％の量の充填材を含有する、請求項１４記載の組成物。
【請求項２３】  充填材が、雲母、タルク、ウォラストナイト、カーボンフィブリル、粘土、ガラスビーズ、ガラスフレーク、グラファイト、水和アルミニウム、炭酸カルシウム、シリカ、カオリン、硫酸バリウム及びこれらの組合せからなる群から選択される、請求項２２記載の組成物。
【請求項２４】  成分Ａと成分Ｂとを含むポリフェニレンエーテル樹脂のブレンドであって、成分Ａが、２５℃のクロロホルム中で測定して０．３ｄｌ／ｇ以上の固有粘度を有するポリフェニレンエーテル樹脂を含むものであり、成分Ｂが、反応溶液から固形塊として回収して所望の大きさに造粒もしくはペレット化したもの又は反応溶液から１００μｍを超える平均粒経の凝集体として回収したもので、２５℃のクロロホルム中で測定して０．２５ｄｌ／ｇ未満の固有粘度を有するポリフェニレンエーテル樹脂を含むものであるブレンド、
組成物の７〜２０重量％の難燃剤、及び
組成物全体の重量を基準にして３〜２５重量％の、炭素繊維、カーボンフィブリル、ステンレススチール繊維及び金属被覆黒鉛繊維から選択される繊維
を含んでなる組成物。
【請求項２５】  成分Ａのポリフェニレンエーテル樹脂と成分Ｂのポリフェニレンエーテル樹脂の重量比が５：１〜２０：１であり、組成物が成分Ｂのポリフェニレンエーテル樹脂を３０重量％以下含む、請求項２４記載の組成物。
【請求項２６】  さらに、ビニル芳香族樹脂、ポリアミド、ポリアリーレンスルフィド、ポリフタルアミド、ポリエーテルアミド及びポリエステルからなる群から選択される樹脂を含む、請求項２４記載の組成物。
【請求項２７】  成分Ａ及びＢのポリフェニレンエーテル樹脂が、２，６−ジメチルフェノール及び２，３，６−トリメチルフェノールからなる群から選択されるモノマーから誘導されたものである、請求項２４記載の組成物。
【請求項２８】  さらに、ホモポリスチレン、スチレンコポリマー及びゴム変性ポリスチレンからなる群から選択されるビニル芳香族樹脂を含む、請求項２７記載の組成物。
【請求項２９】  ５″×１／２″×１．５ｍｍの試験棒に成形し３／４″のバーナーの火炎上に吊したときに炎を上げて燃焼することがなくかつ１０秒より長く燃焼することがない、請求項２４記載の組成物。
【請求項３０】  ＵＬ−９４のＶ０ランクとＡＳＴＭのＤ６４８で測定して１２１℃を超えるＨＤＴ値を示し、難燃剤がリン系難燃剤である、請求項２４記載の組成物。
【請求項３１】  成分Ｂのポリフェニレンエーテル樹脂に含まれる不純物が０．００１重量％未満である、請求項２４記載の組成物。